ЭЛЕМЕНТ ЭЛЕКТРОНИКИ И СПОСОБ ЕГО ИЗГОТОВЛЕНИЯ

1. Элемент электроники, включающий слои материалов с проводящими и непроводящими участками, отличающийся тем, что как минимум один слой выполнен из металломатричного композита, содержащего 25-75 об.% упрочняющих частиц, состоящих из наноалмазов с высоким электрическим сопротивлением и луковично-образных углеродных наночастиц с низким электрическим сопротивлением, расположенных в порядке, обеспечивающем протекание электрического тока в требуемом направлении.
2. Элемент электроники по п.1, отличающийся тем, что матрица металломатричного композита выполнена из металла, выбранного из ряда: медь, алюминий, золото, платина, никель, серебро, цинк, олово, свинец, тантал.
3. Элемент электроники по п.1 или 2, отличающийся тем, что металломатричный композит дополнительно содержит 1-25 об.% бороводородных соединений таким образом, что общее содержание упрочняющих частиц не превышает 77 об.%.
4. Элемент электроники по 3, отличающийся тем, что как минимум один слой выполнен с переменным содержанием упрочняющих частиц по высоте.
5. Способ изготовления элементов электроники, состоящий из послойного нанесения требуемых материалов, отличающийся тем, что как минимум один слой изготавливают из металломатричного композита, получаемого методом механического легирования исходных частиц материала матрицы и 25-75 об.% наноалмазных частиц, при этом вначале получают гранулы композиционного материала, затем наносят композиционный материал на предварительно подготовленную технологическую поверхность, осуществляют выравнивание поверхности, затем осуществляют локальный нагрев тех участков, которые должны быть проводящими, до температур, превышающих 1000°C, тем самым трансформируя наноалмазы в луковично-образные углеродные наночастицы.
6. Способ изготовления элементов электроники по п.5, отличающийся тем, что при получении гранул композиционного материала методом механического легирования в состав композита добавляют бороводородные соединения.
7. Способ изготовления элементов электроники по п.5 или 6, отличающийся тем, что бороводородные соединения добавляют в заключительной стадии механического легирования на период времени, составляющий (0,05-0,9) времени всего периода обработки методом механического легирования.
8. Способ изготовления элементов электроники по 7, отличающийся тем, что участки, которые должны быть проводимыми, предварительно локально нагревают до температуры 300-800°C.
9. Способ изготовления элементов электроники по 8, отличающийся тем, что после предварительного нагрева элемент выдерживают в вакууме.
10. Способ изготовления элементов электроники по 8, отличающийся тем, что локальный нагрев осуществляют в вакууме.
11. Способ изготовления элементов электроники по п. 8 или 10, отличающийся тем, что при локальном нагреве элемента электроники его охлаждают.